(57)【要約】      （修正有）【課題】ポリウレタンポリマーの物性を改善する新規な連鎖延長剤を提供する。【解決手段】ジエトキシル化ビスフェノールＡに代表される特定化合物を０．５重量％から１００重量％まで、および、ジエトキシル化レゾルシノールに代表される特定化合物を０重量％から９５．５％までを含む組成物。【選択図】なし【特許請求の範囲】
【請求項１】
−  式（Ｉ）：
【化１】
2005048169.tif 000013
（ここで、Ｒ1、Ｒ2、Ｒ3およびＲ4は、同一または異なり、互いに独立に、水素原子、メチル基またはエチル基を表し、ｎおよびｍは、同一または異なり、互いに独立に、０〜１０の数を表し、合計ｎ＋ｍはゼロよりも大きい）で示される化合物０．５重量％から１００重量％まで、
および
−式（ＩＩ）：
【化２】
2005048169.tif 000014
（ここで、Ｒ5、Ｒ6、Ｒ7およびＲ8は、同一または異なり、互いに独立に、水素原子、メチル基またはエチル基を表し、ｐおよびｑは、同一または異なり、互いに独立に、０〜１０の数を表し、合計ｐ＋ｑはゼロよりも大きい）で示される化合物０重量％から９５．５重量％まで
を含むことを特徴とする組成物。
【請求項２】
式（Ｉ）において、Ｒ1、Ｒ2、Ｒ3およびＲ4が、それぞれ、水素原子を表す請求項１に記載の組成物。
【請求項３】
式（ＩＩ）において、Ｒ5、Ｒ6、Ｒ7およびＲ8が、それぞれ、水素原子を表す請求項１または２に記載の組成物。
【請求項４】
１０重量％から６０重量％まで、好ましくは１５重量％から５５重量％までの式（Ｉ）の化合物、および４０重量％から９０重量％まで、好ましくは４５重量％から８５重量％までの式（ＩＩ）の化合物を含む請求項１〜３のいずれか１項に記載の組成物。
【請求項５】
式（Ｉ）の化合物が、式（Ｉａ）：
【化３】
2005048169.tif 000015
のジエトキシル化ビスフェノールＡであり、
式（ＩＩ）の化合物が、式（ＩＩａ）：
【化４】
2005048169.tif 000016
のジエトキシル化レゾルシノールである請求項１〜４のいずれか１項に記載の組成物。
【請求項６】
３０重量％から５０重量％までの式（Ｉａ）の化合物、および５０重量％から７０重量％までの式（ＩＩａ）の化合物を含む請求項５に記載の組成物。
【請求項７】
請求項１〜６に記載の組成物の、ポリウレタンエラストマー配合物における連鎖延長剤としての使用。
【請求項８】
イソシアネートプレポリマーおよび有効量の連鎖延長剤から出発するポリウレタンエラストマー配合物の製造方法であって、前記連鎖延長剤が請求項１〜６のいずれか１項に記載の組成物であることを特徴とする製造方法。
【請求項９】
請求項１〜６のいずれか１項に記載の組成物の、飽和もしくは不飽和ポリエステル、ポリカーボネートまたはエポキシ樹脂の製造におけるモノマーとしての使用。
【発明の詳細な説明】
【発明の開示】
【０００１】
本発明は、エラストマーの製造の分野に属する。
【０００２】
エラストマーポリマーの製造には、しばしば、その役割が最終ポリマーの硬さ、耐熱性または耐加水分解性のようなある種の物性を改善するものである連鎖延長化合物が使用される。
【０００３】
ポリウレタンエラストマーの製造に最も広く使用されている連鎖延長剤は１，４−ブタンジオールまたはＢＤＯ：
【化５】
2005048169.tif 000002
【０００４】
１，４−ビス［（２−ヒドロキシエチル）オキシ］ベンゼンまたはＨＱＥＥ：
【化６】
2005048169.tif 000003
【０００５】
またはジエトキシル化レゾルシノールまたはＨＥＲ：
【化７】
2005048169.tif 000004
【０００６】
である。
【０００７】
ポリアルコキシル化化合物についての研究過程で、本出願人会社は、ポリウレタンポリマーの物性を改善する新規な連鎖延長剤を開発した。
【０００８】
それゆえ、本発明の主題は、式（Ｉ）：
【化８】
2005048169.tif 000005
【０００９】
（ここで、Ｒ1、Ｒ2、Ｒ3およびＲ4は、同一または異なり、互いに独立に、水素原子、メチル基またはエチル基を表し、ｎおよびｍは、同一または異なり、互いに独立に、０〜１０の数を表し、合計ｎ＋ｍはゼロよりも大きい）で示される化合物０．５重量％から１００重量％まで、
および
式（ＩＩ）：
【化９】
2005048169.tif 000006
【００１０】
（ここで、Ｒ5、Ｒ6、Ｒ7およびＲ8は、同一または異なり、互いに独立に、水素原子、メチル基またはエチル基を表し、ｐおよびｑは、同一または異なり、互いに独立に、０〜１０の数を表し、合計ｐ＋ｑはゼロよりも大きい）で示される化合物０重量％から９５．５重量％まで
を含むことを特徴とする組成物である。
【００１１】
上記式（Ｉ）および（ＩＩ）において、基：−Ｏ−ＣＨＲ1−ＣＨＲ2−、−ＣＨＲ3−ＣＨＲ4−Ｏ−、−ＣＨＲ5−ＣＨＲ6−Ｏ−および−ＣＨＲ7−ＣＨＲ8−Ｏ−は、より具体的には、互いに独立に、次の２価の基：−Ｏ−ＣＨ2−ＣＨ2−、−ＣＨ2−ＣＨ（ＣＨ3）−Ｏ−、−ＣＨ（ＣＨ3）−ＣＨ2−Ｏ−、−ＣＨ（Ｃ2Ｈ5）−ＣＨ2−Ｏ−または−ＣＨ2−ＣＨ（Ｃ2Ｈ5）−Ｏ−の１つを表す。
【００１２】
基−［Ｏ−ＣＨＲ1−ＣＨＲ2］n−、−［ＣＨＲ3−ＣＨＲ4−Ｏ］m−、−［ＣＨＲ5−ＣＨＲ6−Ｏ］p−または−［ＣＨＲ7−ＣＨＲ8−Ｏ］q−のそれぞれにおいて、−Ｏ−ＣＨ2−ＣＨ2−、−ＣＨ2−ＣＨ（ＣＨ3）−Ｏ−、−ＣＨ（ＣＨ3）−ＣＨ2−Ｏ−、−ＣＨ（Ｃ2Ｈ5）−ＣＨ2−Ｏ−または−ＣＨ2−ＣＨ（Ｃ2Ｈ5）−Ｏ−基は、ブロックとしてまたはランダムに分布している。
【００１３】
具体的な側面によれば、本発明の主題は、式（Ｉ）においてＲ1、Ｒ2、Ｒ3およびＲ4がそれぞれ水素原子を表すところの上記定義の組成物である。
【００１４】
本発明の他の具体的な側面によれば、本発明の主題は、式（ＩＩ）においてＲ5、Ｒ6、Ｒ7およびＲ8がそれぞれ水素原子を表すところの上記定義の組成物である。
【００１５】
本発明のさらに他の具体的な側面によれば、本発明の主題は、１０重量％から６０重量％まで、好ましくは１５重量％から５５重量％の式（Ｉ）の化合物、および４０重量％から９０重量％まで、好ましくは４５重量％から８５重量％までの式（ＩＩ）の化合物を含む上記定義の組成物である。
【００１６】
本発明の非常に具体的な主題は、式（Ｉ）の化合物が式（Ｉａ）:
【化１０】
2005048169.tif 000007
【００１７】
のジエトキシル化ビスフェノールＡであり、式（ＩＩ）の化合物が式（ＩＩａ）:
【化１１】
2005048169.tif 000008
【００１８】
のジエトキシル化レゾルシノールであるところの上記定義の組成物であり、本発明の好ましい主題は、３０重量％から５０重量％までの式（Ｉａ）の化合物および５０重量％から７０重量％までの式（ＩＩａ）の化合物を含む組成物である。
【００１９】
他の側面によれば、本発明の主題は、また、上記定義の組成物の、ポリウレタンエラストマー配合物中における連鎖延長剤としての使用、並びにイソシアネートプレポリマーおよび効果量の連鎖延長剤から出発するポリウレタンエラストマー組成物の製造方法であって、連鎖延長剤が上記定義の組成物であることを特徴とする方法である。
【００２０】
最後の側面によれば、本発明の主題は、飽和または不飽和ポリエステル、ポリカーボネートまたはエポキシ樹脂の製造における上記定義の組成物のモノマーとしての使用である。
【００２１】
以下の記述は、本発明を例示するものであるが、本発明を限定するものではない。
【００２２】
組成物Ｅとして識別される５２重量％のジエトキシル化レゾルシノールと４８重量％のジエトキシル化ビスフェノールＡの混合物を調製する。
【００２３】
ついで、当業者に既知の実験方法に従って、従来技術による配合物Ａまたは本発明による配合物Ｉのために、イソシアネート（−Ｎ−Ｃ＝Ｏ）官能基パーセンテージ６．２〜６．９を有するイソシアネートプレポリマーであるビブラタン（Vibrathane）（登録商標）Ｂ６２５および連鎖延長剤１，４−ブタンジオールから出発して、２種のポリウレタンエラストマー組成物を調製する。その際のパラメータは、表１に記録されている。
【表１】
2005048169.tif 000009
【００２４】
配合物Ａおよび配合物Ｉの両方の機械的性質を、エージング前、乾燥オーブン中でのエージング後および湿潤オーブン中でのエージング後に評価する。
【００２５】
結果は以下の表２、３および４に記録されている。
【表２】
2005048169.tif 000010
【表３】
2005048169.tif 000011
【表４】
2005048169.tif 000012
【００２６】
これらの結果は、この目的のためにもっとも広く使用されている生成物１，４−ブタンジオールと比較して、本発明による組成物Ｅを用いることにおける利点を明らかに示している。
【外国語明細書】
2005048169000001.pdf